(57)【要約】【課題】口腔内粘膜に貼付したとき違和感がなく、表裏識別性が良好でかつ口腔内粘膜への粘着性の良好なフィルム状口腔内粘膜貼付剤の提供。【解決手段】貼付後の表面側から順に、次の（ａ）層、（ｂ）層及び（ｃ）層を有することを特徴とするフィルム状口腔内粘膜貼付剤。  （ａ）薬物非含有透明支持層、  （ｂ）薬物と、水溶性高分子と、黄色系、だいだい色系及び赤色系から選ばれる１種以上の着色剤とを含有する薬物含有層、  （ｃ）薬物と、水溶性高分子と、不透明化剤とを含有する薬物含有層。【選択図】なし【特許請求の範囲】
【請求項１】
貼付後の表面側から順に、次の（ａ）層、（ｂ）層及び（ｃ）層を有することを特徴とするフィルム状口腔内粘膜貼付剤。
（ａ）薬物非含有透明支持層、
（ｂ）薬物と、水溶性高分子と、黄色系、だいだい色系及び赤色系から選ばれる１種以上の着色剤とを含有する薬物含有層、
（ｃ）薬物と、水溶性高分子と、不透明化剤とを含有する薬物含有層。
【請求項２】
（ａ）支持層が、水不溶性高分子を含有する請求項１記載のフィルム状口腔内粘膜貼付剤。
【請求項３】
不透明化剤が、酸化チタン、酸化亜鉛及び酸化マグネシウムから選ばれる１種以上である請求項１又は２記載のフィルム状口腔内粘膜貼付剤。
【請求項４】
（ｂ）層及び（ｃ）層が、さらにタンニン酸を０．５〜４．５質量％含有する請求項１〜３のいずれか１項記載のフィルム状口腔内粘膜貼付剤。
【請求項５】
前記水溶性高分子が、ポリビニルピロリドン及びヒドロキシプロピルセルロースである請求項１〜４のいずれか１項記載のフィルム状口腔内粘膜貼付剤。
【請求項６】
ポリビニルピロリドン及びヒドロキシプロピルセルロース合計量に対するポリビニルピロリドンの含有質量比が０．２〜０．８である請求項５記載のフィルム状口腔内粘膜貼付剤。
【発明の詳細な説明】
【技術分野】
【０００１】
本発明は、口腔内粘膜に貼付して使用するフィルム状貼付剤に関する。
【背景技術】
【０００２】
口腔内粘膜を経由した薬物吸収や口腔内の殺菌及び口内炎治療等を目的とした口腔内粘膜貼付剤がいくつか知られており、剤形としては使用感に優れたフィルム製剤が特に有効である。例えば、オピオイド系鎮痛薬であるフェンタニルを含有した３層型のフィルム製剤（特許文献１）、禁煙補助薬であるニコチンを含有した５層型のフィルム製剤（特許文献２）がそれぞれ示されており、いずれも口腔内粘膜から薬物が吸収されて全身に作用する。また、口内炎の患部を覆うことで物理的刺激から保護し、同時に薬物を患部に放出する口腔内粘膜貼付剤も知られており、消炎効果を有するステロイド剤又は非ステロイド剤を含有する３層型のフィルム製剤（特許文献３）が示されている。
【０００３】
一方、口腔内粘膜貼付剤は、口腔内で唾液に晒されることから確実な薬効を得るために口腔内粘膜への十分な粘着性が必要である。かかる点から、特許文献４にはヒプロメロースを基剤としたフィルム製剤にカルボキシビニルポリマー並びにトラガントガム、キサンタンガム、ジェランガム、カラギーナン及びアルギン酸ナトリウムから選ばれる少なくとも1種類を添加することで、口腔内粘膜への粘着性を向上させた口内炎治療用のフィルム製剤が示されている。この製剤は、塗工液の調製工程でカルボキシビニルポリマーがエタノールや水に溶解するときに継粉を形成し易い性質があり、調製時に特別な注意が必要である等の問題がある。また、特許文献５にはヒドロキシプロピルセルロース及び／又はポリビニルピロリドンを基剤として含むフィルム製剤にタンニン酸を加えることで、基剤の硬さ、弾力性、溶解性及び粘着力をコントロールしたフィルム製剤が示されている。
【先行技術文献】
【特許文献】
【０００４】
【特許文献１】特開２０１０−１３８１２３号公報
【特許文献２】特開２０１０−１３８１２４号公報
【特許文献３】特開昭６１−２８０４２３号公報
【特許文献４】特開２０１６−１１２９３号公報
【特許文献５】特開平０７−１８７９９３号公報
【発明の概要】
【発明が解決しようとする課題】
【０００５】
通常、フィルム状貼付剤を口腔内粘膜に貼付する場合、貼付剤を指先にとり、口腔内粘膜に付着させる。このとき、指先にとる面が表面か裏面か識別できないと、薬物含有層を有する面を正しく粘膜に付着させることができず、所望の薬効は得られない。また、口腔内粘膜に付着させた貼付剤が白色等の場合、患者は違和感をおぼえる等の問題もあった。
従って、本発明の課題は、口腔内粘膜に付着させたとき、表面と裏面とを明確に識別でき、正しく貼付できるとともに所望の薬効が得られ、貼付後のフィルムに違和感がなく、粘着性の良好なフィルム状口腔内粘膜貼付剤を提供することにある。
【課題を解決するための手段】
【０００６】
そこで本発明者は、口腔内粘膜貼付剤を３層とし、表面層の薬物非含有透明支持層を指にとる層とし、２つの薬物含有層の基剤を水溶性高分子とし、表面側の層を口腔内粘膜の色に似た色相とし、貼付面に不透明化剤を含有させれば、水溶性高分子により薬物含有層の十分な粘着性が得られるとともに、指でとりやすく、表面と裏面との識別も可能であることを見出した。また、薬物含有層の水溶性高分子の組成及びタンニン酸の添加により、口腔内粘膜への粘着性や使用感が向上することも見出した。
【０００７】
すなわち、本発明は次の〔１〕〜〔６〕を提供するものである。
【０００８】
〔１〕貼付後の表面側から順に、次の（ａ）層、（ｂ）層及び（ｃ）層を有することを特徴とするフィルム状口腔内粘膜貼付剤。
（ａ）薬物非含有透明支持層、
（ｂ）薬物と、水溶性高分子と、黄色系、だいだい色系及び赤色系から選ばれる１種以上の着色剤とを含有する薬物含有層、
（ｃ）薬物と、水溶性高分子と、不透明化剤とを含有する薬物含有層。
〔２〕（ａ）支持層が、水不溶性高分子を含有する〔１〕記載のフィルム状口腔内粘膜貼付剤。
〔３〕不透明化剤が、酸化チタン、酸化亜鉛及び酸化マグネシウムから選ばれる１種以上である〔１〕又は〔２〕記載のフィルム状口腔内粘膜貼付剤。
〔４〕（ｂ）層及び（ｃ）層が、さらにタンニン酸を０．５〜４．５質量％含有する〔１〕〜〔３〕のいずれかに記載のフィルム状口腔内粘膜貼付剤。
〔５〕前記水溶性高分子が、ポリビニルピロリドン及びヒドロキシプロピルセルロースである〔１〕〜〔４〕のいずれかに記載のフィルム状口腔内粘膜貼付剤。
〔６〕ポリビニルピロリドン及びヒドロキシプロピルセルロース合計量に対するポリビニルピロリドンの含有質量比が０．２〜０．８である〔５〕記載のフィルム状口腔内粘膜貼付剤。
【発明の効果】
【０００９】
本発明のフィルム状口腔内粘膜貼付剤は、指による口腔内粘膜への粘着性に優れ、表面と裏面との識別性が良好であり、貼付後の貼付剤に違和感がなく、かつ口腔内粘膜への粘着性も優れている。
【図面の簡単な説明】
【００１０】
【図１】本発明貼付剤の多層形態の例を示す。（ａ）は平面図、（ｂ）はＩ−Ｉ線に沿って取られた断面図である。
【図２】粘着力試験方法を示す図である。
【図３】粘着力とＰＶＰ比率との関係を示す図である。
【図４】粘着力とタンニン酸濃度との関係を示す図である。
【発明を実施するための形態】
【００１１】
本発明のフィルム状口腔内粘膜貼付剤は、貼付後の表面側から順に、次の（ａ）層、（ｂ）層及び（ｃ）層を有することを特徴とする。
（ａ）薬物非含有透明支持層、
（ｂ）薬物と、水溶性高分子と、黄色系、だいだい色系及び赤色系から選ばれる１種以上の着色剤とを含有する薬物含有層、
（ｃ）薬物と、水溶性高分子と、不透明化剤とを含有する薬物含有層。
【００１２】
本発明のフィルム状口腔内粘膜貼付剤の貼付後の最表面層は、（ａ）薬物非含有透明支持層である。
この（ａ）支持層は、貼付剤を口腔内粘膜に貼付する際に指にとり、貼付する支持層である。この（ａ）支持層には、薬物は含まない。
【００１３】
（ａ）支持層のフィルム形成剤は、口腔内粘膜に粘着しないものが好ましいことから、水不溶性高分子を含有することが好ましい。このような水不溶性高分子としては、エチルセルロース、カルボキシメチルエチルセルロース、酢酸セルロース、酢酸フタル酸セルロース、ヒプロメロースフタル酸エステル、ヒプロメロース酢酸エステルコハク酸エステル、メタアクリル酸アクリル酸エチルコポリマー、メタアクリル酸メタアクリル酸メチルコポリマー、メタアクリル酸エチル・メタアクリル酸塩化トリメチルアンモニウムエチルコポリマー、メタアクリル酸ジメチルアミノエチル・メタアクリル酸メチルコポリマー等が挙げられる。
また、（ａ）支持層には、水不溶性高分子の他、フィルム形成剤としての水溶性高分子、可塑剤、抗酸化剤、不透明化剤、矯味剤、香料等を含有させることができる。ここで用いられる水溶性高分子としては、ポリビニルピロリドン、ヒドロキシプロピルセルロース、ヒドロキシプロピルメチルセルロース、メチルセルロース、カルボキシメチルセルロースナトリウム、ポリビニルアルコール、ポリアクリル酸、カルボキシビニルポリマー、アルファー化デンプン、デキストリン、アラビアゴム、トラガントガム、ゼラチン、カンテン、プルラン、キサンタンガム、アルギン酸ナトリウム、アルギン酸プロピレングリコールエステル等が用いられる。中でも、支持層の溶解時間の調整を行い易い点、支持層と薬物層を貼り合わせる際の装着性を良くする点から、水溶性高分子であるヒドロキシプロピルセルロース（ＨＰＣ）又はヒドロキシプロピルメチルセルロース（ＨＰＭＣ）と水不溶性高分子であるエチルセルロース（ＥＣ）又はヒプロメロースフタル酸エステル（ＨＰＭＣＰ）とを組み合わせて用いるのが好ましい。中でも、支持層の溶解時間を調整し易い点からＨＰＣとＥＣとを組み合わせて用いるのが良い。
なお、（ａ）支持層は、（ｂ）着色剤を含有する薬物含有層の色を識別可能とする点から、透明であることが望ましく、不透明化剤の含有量は少ないのが好ましい。また、製剤の光沢を抑える目的で、支持層には不透明化剤を０．０５〜０．９質量％添加するのが好ましく、０．１〜０．８質量％がより好ましく、０．２５〜０．７５質量％がさらに好ましい。少ないと製剤に光沢が出て歯茎等に貼付した場合製剤が目立ちやすくなる。多いと支持層が溶けやすくなり、支持層に求められる機能が得られなくなる。
可塑剤、抗酸化剤、矯味剤、香料等は後述のものを用いることができる。
【００１４】
（ａ）支持層の下層には、（ｂ）薬物と、水溶性高分子と、黄色系、だいだい色系及び赤色系から選ばれる１種以上の着色剤とを含有する薬物含有層が配置され、その下層には（ｃ）薬物と、水溶性高分子と、不透明化剤とを含有する薬物含有層が配置される。
【００１５】
（ｂ）層及び（ｃ）層に用いられる薬物は、口腔内や咽頭などに局所作用を示すもの、口腔内粘膜吸収され全身作用を示すものであれば、いずれでも良い。例えば、次のものが挙げられる。ステロイド系抗炎症剤として、トリアムシノロンアセトニド、コルチゾン酢酸エステル、ヒドロコルチゾン、プレドニゾロン、メチルプレドニゾロン、ベタメタゾン等が挙げられる。抗炎症剤として、グリチルレチン酸、グリチルリチン酸二カリウム、アズレンスルホン酸ナトリウム、シコンエキス等が挙げられる。殺菌消毒剤として、クロルヘキシジン塩酸塩、ドミフェン臭化物、セチルピリジニウム塩化物水和物、デカリニウム塩化物、ベンゼトニウム塩化物等が挙げられる。抗生物質として、テトラサイクリン塩酸塩等が挙げられる。鎮咳去痰薬として、デキストロメトルファンフェノールフタリン塩、グアヤコールスルホン酸カリウム等が挙げられる。鎮痛剤として、ブプレノルフィン塩酸塩、モルヒネ塩酸塩水和物、モルヒネ硫酸塩水和物、オキシコドン塩酸塩水和物、コデインリン酸塩水和物、ジヒドロコデインリン酸塩、ペチジン塩酸塩、塩酸ペンタゾシン等が挙げられる。禁煙治療薬として、ニコチン等が挙げられる。片頭痛治療薬として、ゾルミトリプタン、エレトリプタン臭化水素酸塩、リザトリプタン安息香酸塩、ナラトリプタン塩酸塩等が挙げられる。統合失調症治療薬として、オランザピン、クエチアピンフマル酸塩、ペロスピロン塩酸塩水和物、スルトプリド塩酸塩、ピパンペロン塩酸塩、オキシペルチン、クロルプロマジン塩酸塩、スピペロン、ゾテピン、ピモジド、フルフェナジンマレイン酸塩、プロペリシアジン、チミペロン等が挙げられる。パーキンソン病治療薬として、アポモルヒネ塩酸塩、ロピニロール塩酸塩、セレギリン塩酸塩、ロチゴチン、スマニロールマレイン酸塩等が挙げられる。β遮断薬として、ビソプロロール、カルベジロール、アテノロール等が挙げられる。アルツハイマー型認知症治療薬として、リバスチグミン、ドネペジル塩酸塩、メマンチン塩酸塩、ガランタミン臭化水素酸塩等が挙げられる。気管支拡張剤として、ツロブテロール、モンテルカストナトリウム、プランルカスト水和物、ペミロラストカリウム等が挙げられる。非ステロイド系消炎鎮痛剤として、メロキシカム、セレコキシブ、ロキソプロフェンナトリウム水和物、ケトプロフェン、インドメタシン、フェルビナク、イブプロフェン、ジクロフェナクナトリウム、フルルビプロフェン等が挙げられる。
【００１６】
本発明貼付剤全量（ａ＋ｂ＋ｃ層）中の薬物含有量は、薬効の発現性、持続性及び使用感の点から、１枚あたり０．０１〜２０ｍｇが好ましく、０．０１〜１５ｍｇがより好ましく、０．０１〜１０ｍｇがさらに好ましい。薬物含有量が多くなると製剤の物性、使用感に対する薬物の物性の影響が大きくなり製剤の物性、使用感が損なわれることがある。また、薬物含有量を多くするために、単位面積あたりの薬物の量が多くなり口腔内粘膜刺激等の問題を生じることがある。
【００１７】
水溶性高分子としては、ポリビニルピロリドン、ヒドロキシプロピルセルロース、ヒドロキシプロピルメチルセルロース、メチルセルロース、カルボキシメチルセルロースナトリウム、ポリビニルアルコール、ポリアクリル酸、カルボキシビニルポリマー、アルファー化デンプン、デキストリン、アラビアゴム、トラガントガム、ゼラチン、カンテン、プルラン、キサンタンガム、アルギン酸ナトリウム、アルギン酸プロピレングリコールエステル等が用いられる。
【００１８】
薬物層は口腔内粘膜の患部又は適用部位に接触する層であることから、水分を吸収して粘着性を示す高分子を含むことが好ましい。中でも、種々のグレードがあり製剤の溶解時間を容易に調整可能な点、また、エタノールに溶解可能な点から、水溶性高分子であるポリビニルピロリドン（ＰＶＰ）とヒドロキシプロピルセルロース（ＨＰＣ）とを組み合わせて用いるのが良い。
ポリビニルピロリドンとヒドロキシプロピルセルロースの含有比は、ポリビニルピロリドンの含有比が高い場合が粘着力の向上性の点でより好ましく、ポリビニルピロリドン及びヒドロキシプロピルセルロース合計量に対するポリビニルピロリドンの含有質量比が０．２〜０．８であるのがより好ましく、０．４〜０．８がさらに好ましい。
【００１９】
本発明貼付剤全量中の水溶性高分子の含有量は、口腔内粘膜への粘着性、持続性の点から、５０〜９０質量％が好ましく、６０〜９０質量％がより好ましく。少ないと薬物の治療目的に応じた口腔内粘膜への粘着性、持続性の調整が困難になる。一方、多いと治療に十分な量の薬物を添加できなくなる。
【００２０】
（ｂ）層に含まれる黄色系、だいだい色系又は赤色系の着色剤としては、医薬品等に使用することができるタール色素を定める省令（厚生省令第三十号）に記載の色素が挙げられる。具体的には、赤色２号（別名アマランス（Ａｍａｒａｎｔｈ））、赤色３号（別名エリスロシン（Ｅｒｙｔｈｒｏｓｉｎｅ））、赤色１０２号（別名ニューコクシン（Ｎｅｗ  Ｃｏｃｃｉｎｅ））、赤色１０４号の（１）（別名フロキシンＢ（Ｐｈｌｏｘｉｎｅ  Ｂ））、赤色１０５号の（１）（別名ローズベンガル（Ｒｏｓｅ  Ｂｅｎｇａｌ））、赤色１０６号（別名アシッドレッド（Ａｃｉｄ  Ｒｅｄ））、黄色４号（別名タートラジン（Ｔａｒｔｒａｚｉｎｅ））、黄色５号（別名サンセットイエローＦＣＦ（Ｓｕｎｓｅｔ  Ｙｅｌｌｏｗ  ＦＣＦ））、赤色２０１号（別名リソールルビンＢ（Ｌｉｔｈｏｌ  Ｒｕｂｉｎｅ  Ｂ））、赤色２０２号（別名リソールルビンＢＣＡ（Ｌｉｔｈｏｌ  Ｒｕｂｉｎｅ  ＢＣＡ））、赤色２０３号（別名レーキレッドＣ（Ｌａｋｅ  Ｒｅｄ  Ｃ））、赤色２０４号（別名レーキレッドＣＢＡ（Ｌａｋｅ  Ｒｅｄ  ＣＢＡ））、赤色２０５号（別名リソールレッド（Ｌｉｔｈｏｌ  Ｒｅｄ））、赤色２０６号（別名リソールレッドＣＡ（Ｌｉｔｈｏｌ  Ｒｅｄ  ＣＡ））、赤色２０７号（別名リソールレッドＢＡ（Ｌｉｔｈｏｌ  Ｒｅｄ  ＢＡ））、赤色２０８号（別名リソールレッドＳＲ（Ｌｉｔｈｏｌ  Ｒｅｄ  ＳＲ））、赤色２１３号（別名ローダミンＢ（Ｒｈｏｄａｍｉｎｅ  Ｂ））、赤色２１４号（別名ローダミンＢアセテート（Ｒｈｏｄａｍｉｎｅ  Ｂ  Ａｃｅｔａｔｅ））、赤色２１５号（別名ローダミンＢステアレート（Ｒｈｏｄａｍｉｎｅ  Ｂ  Ｓｔｅａｒａｔｅ））、赤色２１８号（別名テトラクロロテトラブロモフルオレセイン（Ｔｅｔｒａｃｈｌｏｒｏｔｅｔｒａｂｒｏｍｏｆｌｕｏｒｅｓｃｅｉｎ））、赤色２１９号（別名ブリリアントレーキレッドＲ（Ｂｒｉｌｌｉａｎｔ  Ｌａｋｅ  Ｒｅｄ  Ｒ））、赤色２２０号（別名ディープマルーン（Ｄｅｅｐ  Ｍａｒｏｏｎ））、赤色２２１号（別名トルイジンレッド（Ｔｏｌｕｉｄｉｎｅ  Ｒｅｄ））、赤色２２３号（別名テトラブロモフルオレセイン（Ｔｅｔｒａｂｒｏｍｏｆｌｕｏｒｅｓｃｅｉｎ））、赤色２２５号（別名スダンIII（Ｓｕｄａｎ  III））、赤色２２６号（別名ヘリンドンピンクＣＮ（Ｈｅｌｉｎｄｏｎｅ  Ｐｉｎｋ  ＣＮ））、赤色２２７号（別名ファストアシッドマゲンタ（Ｆａｓｔ  Ａｃｉｄ  Ｍａｇｅｎｔａ））、赤色２２８号（別名パーマトンレッド（Ｐｅｒｍａｔｏｎ  Ｒｅｄ））、赤色２３０号の（１）（別名エオシンＹＳ（Ｅｏｓｉｎｅ  ＹＳ））、赤色２３０号の（２）（別名エオシンＹＳＫ（Ｅｏｓｉｎｅ  ＹＳｃｍ））、赤色２３１号（別名フロキシンＢＫ（Ｐｈｌｏｘｉｎｅ  ＢＫ））、赤色２３２号（別名ローズベンガルＫ（Ｒｏｓｅ  Ｂｅｎｇａｌ  Ｋ））、だいだい色２０１号（別名ジブロモフルオレセイン（Ｄｉｂｒｏｍｏｆｌｕｏｒｅｓｃｅｉｎ））、だいだい色２０３号（別名パーマネントオレンジ（Ｐｅｒｍａｎｅｎｔ  Ｏｒａｎｇｅ））、だいだい色２０４号（別名ベンチジンオレンジＧ（Ｂｅｎｚｉｄｉｎｅ  Ｏｒａｎｇｅ  Ｇｍｇ）、だいだい色２０５号（別名オレンジII（Ｏｒａｎｇｅ  II））、だいだい色２０６号（別名ジヨードフルオレセイン（Ｄｉｉｏｄｏｆｌｕｏｒｅｓｃｅｉｎ））、だいだい色２０７号（別名エリスロシン黄ＮＡ（Ｅｒｙｔｈｒｏｓｉｎｅ  Ｙｅｌｌｏｗｉｓｈ  ＮＡ））、黄色２０１号（別名フルオレセイン（Ｆｌｕｏｒｅｓｃｅｉｎ））、黄色２０２号の（１）（別名ウラニン（Ｕｒａｎｉｎｅ））、黄色２０２号の（２）（別名ウラニンＫ（Ｕｒａｎｉｎｅ  Ｋ））、黄色２０３号（別名キノリンイエローＷＳ（Ｑｕｉｎｏｌｉｎｅ  Ｙｅｌｌｏｗ  ＷＳ））、黄色２０４号（別名キノリンイエローＳＳ（Ｑｕｉｎｏｌｉｎｅ  Ｙｅｌｌｏｗ  ＳＳ））、黄色２０５号（別名ベンチジンイエローＧ（Ｂｅｎｚｉｄｉｎｅ  Ｙｅｌｌｏｗ  Ｇ））が挙げられる。さらに、黄色三二酸化鉄、三二酸化鉄等も使用できる。これらの着色剤は１種又は２種以上を組み合わせて使用できる。
これらの着色剤の含有量は、（ｂ）層中に０．００５〜０．４質量％が好ましく、０．０１〜０．３質量％がより好ましく、０．０１〜０．２５質量％がさらに好ましい。
【００２１】
（ｃ）層に含まれる不透明化剤としては、酸化チタン、酸化亜鉛、酸化マグネシウム等が挙げられ、中でも酸化チタンがより好ましい。不透明化剤の含有量は、（ｃ）層中に１〜１０質量％が好ましく、１〜５質量％がより好ましく、１〜３質量％がさらに好ましい。少ないと製剤の表面と裏面の区別がつきにくくなる。一方、多いと薬物層中の無機粉体の量が多くなり製剤が溶けやすくなる。
【００２２】
このように（ｂ）層に黄色系〜赤色系の着色剤を含有させ、（ｃ）層に不透明化剤を含有させることにより、貼付後の口腔内での貼付剤の違和感がなくなり、かつ表裏識別性が明確になる。
【００２３】
また、（ｂ）層及び（ｃ）層には、本発明貼付剤の口腔内粘膜への粘着性を向上させる点から、タンニン酸を含有させるのが好ましい。本発明貼付剤全量中のタンニン酸の含有量は、粘着性の向上及び塗工性等の点から、０．５〜４．５質量％が好ましく、１〜４．５質量％がより好ましく、１．５〜４．５質量％がさらに好ましい。タンニン酸の添加により、本発明の貼付剤の口腔内粘膜への粘着性が顕著に向上し、口腔内粘膜への貼付性が良好となり、その結果確実な薬効が得られる。また、このタンニン酸の添加効果は、前記水溶性高分子としてポリビニルピロリドンとヒドロキシプロピルセルロースとを併用した場合に特に顕著である。
【００２４】
（ｂ）層及び（ｃ）層には、前記成分の他、可塑剤、抗酸化剤、矯味剤、香料等を含有させることができる。
【００２５】
可塑剤はフィルム製剤を柔らかくし、貼付時の違和感を低減する役割を有する。また、熱可塑性を付与し、支持層及び薬物層の貼り合わせ時に装着性を良くする役割を有する。可塑剤としては、ポリエチレングリコール（マクロゴール４００、マクロゴール６００、マクロゴール１５００、マクロゴール４０００、マクロゴール６０００等）、トリアセチン、グリセリン、プロピレングリコール、クエン酸トリエチル、ソルビトール、ゴマ油、ヒマシ油、ポリオキシエチレンポリオキシプロピレングリコール、ポリソルベート８０（モノオレイン酸ポリオキシエチレンソルビタン（２０ＥＯ））、グリセリン脂肪酸エステル等が挙げられる。
中でも、平均分子量の異なるグレードがあり、フィルム製剤の柔軟性を調整することが可能である点から、ポリエチレングリコールを用いるのが好ましい。
【００２６】
抗酸化剤はフィルム製剤保存時、含有する有効成分の分解を防ぐ役割を有する。抗酸化剤としては、Ｌ−アスコルビン酸ステアリン酸エステル、アスコルビン酸、亜硫酸ナトリウム、エデト酸ナトリウム、エリソルビン酸、クエン酸、酢酸トコフェロール、ジブチルヒドロキシトルエン、ビタミンＥ、トコフェロール、ブチルヒドロキシアニソール等が挙げられる。
【００２７】
製剤の使用感を良くするために矯味剤を添加することができる。また、矯味剤は唾液分泌腺を刺激するため、唾液による口腔内での製剤の溶解性に影響を及ぼすことがある。矯味剤としては、アスコルビン酸、酒石酸、クエン酸、リンゴ酸等の酸味剤；アスパルテーム、ステビア、スクラロース、グリチルリチン酸、ソーマチン、アセスルファムカリウム、サッカリン、サッカリンナトリウム等の甘味剤；ウイキョウ油、カンフル、ハッカ油、ハッカ水、ミント、ペパーミント、メントール等が挙げられる。
【００２８】
製剤の使用感を良くするために香料を添加することができる。また、香料は唾液分泌腺を刺激するため、唾液による口腔内での製剤の溶解性に影響を及ぼすことがある。香料としては、バニラフレーバー、オレンジフレーバー、オレンジ皮フレーバー、ストロベリーフレーバー、ラズベリーフレーバー、チョコレートフレーバー、グレープフルーツフレーバー、グランベリーフレーバー、ウメフレーバー、コクトウフレーバー、ハーブフレーバー、コーヒーフレーバー、紅茶フレーバー、シナモンフレーバー、ハチミツレモンフレーバー等が挙げられる。
【００２９】
本発明の口腔内粘膜貼付剤は、少なくとも（ａ）層、（ｂ）層及び（ｃ）層を有する多層型のフィルム製剤である。図１は本発明の多層型フィルム製剤の一例を示したものである。図１（ａ）は口腔内粘膜貼付剤１０の平面図であり、図１（ｂ）は口腔内粘膜貼付剤１０のＩ−Ｉ線に沿って取られた断面図である。
粘着性を有し薬物を含有する薬物層２（（ｂ）層＋（ｃ）層）の一方の面には、口腔内で意図しない部分に製剤が付着したり、薬物が唾液中に流出するのを防ぐ目的で支持層１を設けている。
本発明の口腔内粘膜貼付剤の全体の厚みは、６０〜５００μｍとすることが好ましく、６０〜３００μｍとすることが更に好ましい。
支持層の厚みは５〜２５μｍとすることが好ましく、５〜１５μｍとすることが更に好ましい。また、薬物層（（ｂ）層＋（ｃ）層）の厚みは５５〜４７５μｍとすることが好ましく、５５〜２８５μｍとすることが更に好ましい。
薬物層の（ｂ）層と（ｃ）層の質量比は４０：６０〜１０：９０が好ましく、２５：７５〜１５：８５がより好ましい。着色剤を添加した（ｂ）層の割合が大きくなると製剤の表面と裏面の識別できなくなる。一方、（ｂ）層の割合が小さくなると、（ｂ）層の厚さが薄くなってしまい後述するように、塗工乾燥したフィルムどうしを貼り合せる工程でのフィルムの取り扱い性が悪くなることがある。
本発明の口腔内粘膜貼付剤の形状は、口腔内粘膜への良好な貼付性が得られる形状であれば特に限定されない。例えば、円形、楕円形、方形等が挙げられる。
本発明の口腔内粘膜貼付剤の面積は０．５〜４ｃｍ2が好ましく、０．５〜２ｃｍ2がより好ましく、０．５〜１．５ｃｍ2がさらに好ましい。小さいと貼付時の製剤の取り扱い性が悪い、治療に必要な薬物を添加できない等の不都合が生じる。大きいと貼付時の違和感が強い。
【００３０】
本発明の口腔内粘膜貼付剤は、薬物や水溶性高分子等をエタノールや水等の溶媒に溶解した塗工液を塗工、乾燥することで得たフィルムどうしを貼り合せることでフィルム積層体を得た後、適切な大きさに裁断することで得ることができる。
また、上記の塗工・乾燥工程で得たフィルム上に更に塗工液を塗工、乾燥することでフィルム積層体を得た後、適切な大きさに裁断することで得ることができる。
塗工液の溶媒には、エタノール、水、又はこれらの混合溶液を用いることができる。溶媒は製剤の固形分に対して５〜１０倍量含むのが良い。５倍量より少ないと塗工クリアランスのばらつきが製剤中の薬物含有量のばらつきに大きく現れる。１０倍量より多いと乾燥時間が長くなり乾燥工程で気泡が発生し易くなる。
【実施例】
【００３１】
次に実施例を挙げて本発明を更に詳細に説明するが、本発明はこれら実施例に何ら限定されない。
【００３２】
（１）Ａ試験群の口腔内粘膜貼付剤の作成
表１に記載した口腔内粘膜貼付剤を下記の方法で調製した。
（支持層塗工液の調製）
エタノール（適量）にマクロゴール４００及び酸化チタンを加えて撹拌分散した。次にＨＰＣ及びＥＣを加えて撹拌溶解することで支持層塗工液を得た。
（薬物層Ｉ塗工液の調製）
エタノール（適量）にトリアムシノロンアセトニドを加え撹拌溶解することで薬物溶液を得た。別途、エタノール（適量）にタンニン酸及びマクロゴール４００を加え撹拌溶解することでタンニン酸溶液を得た。更に別途、精製水（適量）に赤色１０２号を加えて撹拌溶解することで着色剤溶液を得た。
エタノール（適量）に薬物溶液、タンニン酸溶液及び着色剤溶液を加えて撹拌し、更にＨＰＣ及びＰＶＰを加えて撹拌溶解することで薬物層Ｉ塗工液を得た。
（薬物層II塗工液の調製）
エタノール（適量）にトリアムシノロンアセトニドを加え撹拌溶解することで薬物溶液を得た。別途、エタノール（適量）にタンニン酸及びマクロゴール４００を加え撹拌溶解することでタンニン酸溶液を得た。更に別途、エタノール（適量）に酸化チタンを加えて撹拌分散することで不透明化剤分散液を得た。
エタノールと精製水の混合溶媒（適量）に薬物溶液、タンニン酸溶液及び不透明化剤分散液を加えて撹拌し、更にＨＰＣ及びＰＶＰを加えて撹拌溶解することで薬物層II塗工液を得た。
（塗工乾燥及び裁断）
支持層塗工液をシリコーン処理したポリエチレンテレフタレートのシリコーン処理面上に塗工し、６０℃の温風を当てて乾燥することで支持層フィルムを得た。
薬物層Ｉ塗工液及び薬物層II塗工液も同様の方法で塗工、乾燥を行うことで、薬物層Ｉフィルム及び薬物層IIフィルムをそれぞれ得た。
尚、塗工量は乾燥後の質量が、支持層は１１．２１ｇ／ｍ2、薬物層Ｉは３２．０５ｇ／ｍ2、薬物層IIは３２．００ｇ／ｍ2となるようにそれぞれ調整した。
得られた支持層フィルム上に薬物層Ｉフィルムを１回貼り合せ、更にその上から薬物層IIフィルムを４回貼り合せることで６層のフィルム積層体を得た。
得られたフィルム積層体を円形φ１２ｍｍの刃型で打ち抜くことにより支持層及び薬物層を含む口腔内粘膜貼付剤を得た（図１参照）。
尚、比較例２Ａでは支持層に薬物層Ｉを５回、比較例３Ａでは支持層に薬物層IIを５回貼り合せることで６層のフィルム積層体をそれぞれ得た。
【００３３】
（２）Ｂ試験群及びＣ試験群の口腔内粘膜貼付剤の作成
表２及び表３に記載した試料塗工液を下記の方法で調製した。
（試料塗工液の調製）
エタノール（適量）にタンニン酸及びマクロゴール４００を加えて撹拌溶解した。次にＨＰＣ及びＰＶＰを加えて撹拌溶解することで試料塗工液を得た。
（塗工乾燥及び裁断）
試料塗工液をシリコーン処理したポリエチレンテレフタレートのシリコーン処理面上に塗工し、６０℃の温風を当てて乾燥することで試料フィルムを得た。尚、塗工量は乾燥後の質量が３２．００ｇ／ｍ2となるように調整した。
得られた試料フィルムどうしを４回貼り合せることで５層のフィルム積層体とし、円形φ１２ｍｍの刃型で打ち抜くことにより口腔内粘膜貼付剤を得た。
【００３４】
（３）製剤例の口腔内粘膜貼付剤の作成
製剤例として表４に記載した口腔内粘膜貼付剤を調製した。
尚、支持層にヒプロメロースフタル酸エステル（ＨＰＭＣＰ）を用いた場合は、支持層塗工液の調製溶媒にエタノール／水（８：２）混液を用いた。
製剤１枚あたりの支持層、薬物層Ｉ及び薬物層IIの各層の質量は表４に示す値とし、必要に応じて１回あたりの塗工量と貼り合せ回数を調整した。
【００３５】
（４）口腔内粘膜貼付剤の表裏識別性及び色調変化（６０℃１週保管後）確認
口腔内粘膜貼付剤の支持層側及び粘着層側の目視での識別性（表裏識別性）を確認した。また、アルミ袋に包装し、６０℃で１週間保存した後の層間での着色剤の移行性も確認した。それぞれの判定基準は下記の通りである。
・表裏識別性の確認
○：製剤の表裏識別が目視で確認できる
×：製剤の表裏識別が目視で確認できない
・色調変化（６０℃１週保管後）の確認
○：層間での着色剤の移行が生じず、目視での表裏識別も可能である
×：層間での着色剤の移行が生じ、目視での表裏識別が困難である
【００３６】
（５）粘着力試験
Ａ〜Ｃ試験群で調製した口腔内粘膜貼付剤の粘着力は、人工口腔粘膜（「ＥＸＳＵＲＧ」（有限会社テクノキャスト））を被着体とし、テクスチャーアナライザーＴＡ−ＸＴ  ｐｌｕｓ（英弘精機株式会社）を用いて、日本薬局方記載の粘着力試験法のプローブタック試験法を準用することで測定した（図２を参照）。
（測定手順）
人工口腔粘膜５を３７±２℃の水に浸した後、濾紙に挟み２００ｇの荷重を３０秒加えることで表面の水分を除去した。人工口腔粘膜５をスタンド６の中央に置き、中央にφ１６ｍｍの穴を開けたプラスチック板８で固定した。
別途、φ１５ｍｍのプローブ９底面に口腔内粘膜貼付剤１０を粘着面４を下向きにした状態で両面テープで固定した。
プローブ９をスタンド６から１０ｍｍの高さから０．５ｍｍ／ｓｅｃの速さで下降させることで、プローブ９底面の粘着面４を人工口腔粘膜５に接触させ、１．０Ｎの荷重を６０秒間加えた後、プローブを１．０ｍｍ／ｓｅｃの速さで上昇させた。
上記操作により、プローブ９上昇時に粘着面４が人工口腔粘膜５から離れる際に発生する最大荷重を測定し、粘着力（ｇ）とした。
【００３７】
（６）試験結果
表１（実施例１Ａ〜６Ａ）実施例４Ａに示したように、着色剤を添加した薬物層（薬物層Ｉ）と着色剤を添加していない薬物層（薬物層II）とを組み合わせた（支持層）／（着色剤添加薬物層）／（着色剤非添加薬物層）の製剤構成では、製剤の表裏識別性が良好であった。
一方、比較例２Ａに示したように、（支持層）／（着色剤添加薬物層）からなる製剤では製剤の表裏識別が困難であった。
更に比較例３Ａに示したように、支持層にのみ着色剤を添加した（着色剤添加支持層）／（着色剤非添加薬物層）からなる製剤は、製剤作成直後の表裏識別性は良好であるが、製剤を長期間保管した場合には支持層から薬物層に着色剤が移行し、製剤の表裏識別性が悪くなることが示された。
【００３８】
【表１】
2019031464.tif 000002
【００３９】
表２より、ＰＶＰ及びＨＰＣの各混合比における粘着力を検討した結果、タンニン酸の添加により粘着力の向上が確認された。
図３より、ＰＶＰの添加量を多くした場合の粘着力の向上が顕著であり、下式で定義するＰＶＰ比率が２０〜８０質量％の製剤は口腔内粘膜貼付剤として良好な粘着性及び物性を示した。
【００４０】
【数１】
2019031464.tif 000003
【００４１】
ＰＶＰのみを基剤とした製剤（比較例６Ｂ）は最も粘着力が向上したが、水分を吸収すると保形性が悪くベタベタした物性を示すことから、口腔内粘膜貼付剤として好ましくないことが示唆された。
【００４２】
【表２】
2019031464.tif 000004
【００４３】
表１、表３及び図４より、Ａ試験群及びＣ試験群いずれも製剤中にタンニン酸を０．５〜４．５質量％添加した場合、タンニン酸の添加量増加に伴って粘着力が向上し、口腔内粘膜貼付剤として良好な粘着性及び物性を示した。
Ｃ試験群では、タンニン酸を６質量％添加した製剤（実施例５Ｃ）は添加していない製剤（比較例１Ｃ）に比べて粘着力は向上したものの、４．５質量％添加した製剤（実施例４Ｃ）と比較すると粘着力の低下が見られた。
また、タンニン酸を６質量％添加した製剤の調製液は収斂性を示す傾向にあり、若干塗工ムラが生じる傾向にあった。
【００４４】
【表３】
2019031464.tif 000005
【００４５】
【表４】
2019031464.tif 000006
【符号の説明】
【００４６】
１：支持層
２：薬物層
２Ａ：薬物層Ｉ
２Ｂ：薬物層II
３：非粘着面
４：粘着面
５：人工口腔粘膜
６：スタンド
７：クランプ
８：プラスチック板
９：プローブ
１０：口腔内粘膜貼付剤
２０：引張試験器
【図１】
2019031464.tif 000007
【図２】
2019031464.tif 000008
【図３】
2019031464.tif 000009
【図４】
2019031464.tif 000010